(57)【要約】      （修正有）【課題】特に研磨機の定盤の回転数や研磨圧力を増加させた条件で、研磨レートに優れる研磨パッドの提供をする。【解決手段】基材１０と、この基材の一方の面に積層され、砥粒２３及びバインダー２４を含む研磨島２０とを備え、上記研磨島が、その中心軸が上記一方の面と直交する円柱状の複数の研磨部２１を有し、上記研磨部の頂面の面積が１０ｍｍ２以上２７．５ｍｍ２以下である。【選択図】図３
0003224896.tif 000002
【実用新案登録請求の範囲】
【請求項１】
基材と、
この基材の一方の面に積層され、砥粒及びバインダーを含む研磨島と
を備え、
上記研磨島が、その中心軸が上記一方の面と直交する円柱状の複数の研磨部を有し、
上記研磨部の頂面の面積が１０ｍｍ２以上２７．５ｍｍ２以下である研磨パッド。
【請求項２】
上記複数の研磨部の研磨島全体に対する面積占有率が４０％以上６５％以下である請求項１に記載の研磨パッド。
【請求項３】
上記複数の研磨部が千鳥配置されている請求項１又は請求項２に記載の研磨パッド。
【請求項４】
上記研磨部間の最小間隔が０．３ｍｍ以上２．５ｍｍ以下である請求項１、請求項２又は請求項３に記載の研磨パッド。
【請求項５】
上記研磨島の平均厚さが０．５ｍｍ以上２ｍｍ以下である請求項１から請求項４のいずれか１項に記載の研磨パッド。
【考案の詳細な説明】
【技術分野】
【０００１】
本考案は、研磨パッドに関する。
【背景技術】
【０００２】
例えばスマートフォンはその画面の表面がカバーガラスで覆われている。このようなカバーガラスは、原料であるガラス基板を研磨して、表面を平坦化しつつ所定の厚みとした後、面取り、穴あけ、化学強化、印刷等を経て完成する。このうち研磨には、基材と、この基材の一方の面に積層され、砥粒及びバインダーを含む研磨層（研磨島）とを備える固定砥粒方式の研磨パッドを用いることができる。
【０００３】
ところで、近年のスマートフォンの画面の大型化に伴い、カバーガラスも大型化している。この大型化に伴い広い面積でのカバーガラスの均一性が必要とされ、原料となる板ガラスに対し機械的及び光学的な品質の高さが要求されている。このため、原料となる板ガラスの厚みを大きくとるようになってきている。一方、大型化に伴いカバーガラス自体の厚さが増しているが、その程度は低く、結果として、原料となる板ガラスを研磨すべき量が増加することとなる。
【０００４】
研磨すべき量が増加すれば、そのままでは加工時間が増大し、製品の製造効率が低下してしまう。このため、研磨レートに優れると共に、比較的長期間に渡り研磨レートが低下し難い研磨パッドが提案されている（例えば再表２０１７／１６３５６５号公報参照）。この公報に記載の研磨パッドでは、平均粒子径の異なる複数種の砥粒を用いることで優れた研磨レートと、長期間に渡る研磨レートの低下の抑止を図っている。
【先行技術文献】
【特許文献】
【０００５】
【特許文献１】再表２０１７／１６３５６５号公報
【考案の概要】
【考案が解決しようとする課題】
【０００６】
しかし、上記従来の研磨パッドでは、研磨すべき量の増加に比べ研磨レートが十分に改善しているとは言えず、さらなる研磨レートの改善が求められている。さらに研磨レートを向上させるためには、研磨機の定盤の回転数の増加や、研磨島を介してガラス基板に加える研磨圧力の増加を図る方法が有効である。
【０００７】
本考案はこのような不都合に鑑みてなされたものであり、特に研磨機の定盤の回転数や研磨圧力を増加させた条件で、研磨レートに優れる研磨パッドの提供を目的とする。
【課題を解決するための手段】
【０００８】
本考案者らが、研磨機の定盤の回転数や研磨圧力を増加させた条件での研磨レートについて鋭意検討した結果、研磨島を構成する複数の研磨部の構成が大きく研磨レートの向上につながることを見出し、本考案を完成させた。
【０００９】
すなわち、本考案の研磨パッドは、基材と、この基材の一方の面に積層され、砥粒及びバインダーを含む研磨島とを備え、上記研磨島が、その中心軸が上記一方の面と直交する円柱状の複数の研磨部を有し、上記研磨部の頂面の面積が１０ｍｍ２以上２７．５ｍｍ２以下である。
【００１０】
当該研磨パッドは、研磨部が円柱状であるので、研磨圧力を高めても研磨部に欠けや割れが発生し難く、安定して研磨を行うことができる。また、当該研磨パッドは、研磨部の頂面の面積を上記範囲内とすることで、基材への密着力を確保しつつ、研磨部で効果的に研磨圧力を受けることができるので、研磨レートを高められる。
【００１１】
上記複数の研磨部の研磨島全体に対する面積占有率としては、４０％以上６５％以下が好ましい。このように上記複数の研磨部の研磨島全体に対する面積占有率を上記範囲内とすることで、被削体への適度な接触面積と研磨圧力とを確保できるので、研磨レートをさらに高めることができる。
【００１２】
上記複数の研磨部が千鳥配置されているとよい。このように上記複数の研磨部を千鳥配置することで、基材の反りの発生を抑止できるので、研磨圧力の面内均一性が向上し、さらに安定して研磨を行うことができる。
【００１３】
上記研磨部間の最小間隔としては、０．３ｍｍ以上２．５ｍｍ以下が好ましい。このように上記研磨部間の最小間隔を上記範囲内とすることで、被削体への適度な接触面積と研磨圧力とを確保できるので、研磨レートをさらに高めることができる。
【００１４】
上記研磨島の平均厚さとしては、０．５ｍｍ以上２ｍｍ以下が好ましい。このように上記を上記範囲内とすることで、研磨部のアスペクト比が大きくなり研削中に研磨部が倒れ易くなることを抑止しつつ、当該研磨パッドの寿命を伸ばすことができる。
【００１５】
ここで、複数の研磨部を有する「研磨島」とは、研磨部間の最小間隔をＤとするとき、至近の研磨部との距離がＤと同程度、例えば２×Ｄ以下となる研磨部の集合体を指す。なお、「研磨島全体の面積」には、研磨部間に溝が存在する場合、その溝も含めた面積をいう。また、「平均厚さ」とは、任意の１０点で測定された厚さの平均値を指す。
【００１６】
「複数の研磨部が千鳥配置である」とは、研磨部が、平行する複数の列に等間隔で配置され、一の列に含まれる研磨部の中心を通り、この一の列に対して直交する方向に、この一の列と隣接する列の研磨部の中心が位置しないような配列をいう。
【考案の効果】
【００１７】
以上説明したように、本考案の研磨パッドは、特に研磨機の定盤の回転数や研磨圧力が大きい条件で、研磨レートに優れる。
【図面の簡単な説明】
【００１８】
【図１】図１は、本考案の一実施形態に係る研磨パッドを示す模式的平面図である。
【図２】図２は、図１の研磨パッドの模式的部分拡大平面図である。
【図３】図３は、図２をさらに拡大した模式的部分拡大平面図である。
【図４】図４は、図３のＡ−Ａ線での模式的部分断面図である。
【図５】図５は、図４とは異なる実施形態に係る研磨パッドを示す模式的部分断面図である。
【考案を実施するための形態】
【００１９】
以下、本考案の一実施形態について適宜図面を参照しつつ詳説する。
【００２０】
図１から図３に示す研磨パッド１は、基材１０と、この基材１０の一方の面（以下、単に「表面」ともいう）に積層される研磨島２０と、基材１０の他方の面（以下、単に「裏面」ともいう）に積層される接着層３０とを備える。また、研磨島２０は、その中心軸が上記一方の面と直交する円柱状の複数の研磨部２１と、この研磨部２１間に配設される溝２２とを有する。
【００２１】
当該研磨パッド１は、研磨機の定盤の回転数や研磨圧力が大きい条件、特に上記回転数が５０回転以上２０００回転以下、好ましくは１５０回転以上１２００回転以下となるような条件で好適に用いることができる。
【００２２】
＜基材＞
基材１０は、研磨島２０を支持するための板状又はシート状の部材である。
【００２３】
基材１０の主成分としては、特に限定されないが、ポリカーボネート（ＰＣ）、ポリエチレンテレフタレート（ＰＥＴ）、ポリプロピレン（ＰＰ）、ポリエチレン（ＰＥ）、ポリイミド（ＰＩ）、ポリエチレンナフタレート（ＰＥＮ）、アラミド、アルミニウム、銅等が挙げられる。中でも耐熱性の高いＰＣが好ましい。また、基材１０の表面に化学処理、コロナ処理、プライマー処理等の接着性を高める処理が行われてもよい。ここで、「主成分」とは、最も含有量の多い成分を意味し、好ましくは含有量が５０質量％以上、より好ましくは９０質量％以上の成分をいう。
【００２４】
また、基材１０は可撓性又は延性を有するとよい。このように基材１０が可撓性又は延性を有することで、当該研磨パッド１が被削体の表面形状に追従し、研磨面と被削体との接触面積が大きくなるため、研磨レートがさらに高まる。このような可撓性を有する基材１０の材質としては、例えばＰＥＴやＰＩ等を挙げることができる。また、延性を有する基材１０の材質としては、アルミニウムや銅等を挙げることができる。
【００２５】
基材１０の平均厚さの下限としては、７５μｍが好ましく、１００μｍがより好ましく、１５０μｍがさらに好ましい。一方、基材１０の平均厚さの上限としては、３ｍｍが好ましく、１ｍｍがより好ましく、５００μｍがさらに好ましい。基材１０の平均厚さが上記下限未満であると、当該研磨パッド１の強度や平坦性が不足するおそれがある。逆に、基材１０の平均厚さが上記上限を超えると、当該研磨パッド１が不要に厚くなり、取扱いが困難になるおそれがある。
【００２６】
基材１０の形状及び大きさは、使用される研磨機の定盤の形状及び大きさに合わせて適宜決定される。例えば図１に示す研磨パッド１の基材１０は、円環状である。円環状の基材１０としては、例えば外径２００ｍｍ以上２０２２ｍｍ以下及び内径１００ｍｍ以上６５８ｍｍ以下とすることができる。なお、基材１０の形状は円環状に限定されるものではなく、直径２００ｍｍ以上２０２２ｍｍ以下の円形状や一辺が１４０ｍｍ以上１６０ｍｍ以下の正方形状等としてもよい。
【００２７】
また、当該研磨パッド１の取扱性の観点から、複数の基材１０が研磨機の定盤に支持される構成とすることもできる。図１に示す研磨パッド１では、基材１０がその表面にスリット１０ａを有し、このスリット１０ａにより円環状の基材１０は、その中心を通る直線で３分割されている。スリット１０ａ上には研磨島２０が形成されておらず、当該研磨パッド１では、スリット１０ａに沿って容易に切断することができる。このように当該研磨パッド１では、基材１０を３つに分割して移送し、研磨機の定盤にそれぞれ固定することで、図１に示す円環状の研磨パッド１を構成することもできる。
【００２８】
スリット１０ａの平均幅の下限としては、０．１ｍｍが好ましく、１ｍｍがより好ましく、３ｍｍがさらに好ましい。一方、スリット１０ａの平均幅の上限としては、４ｍｍが好ましく、３．５ｍｍがより好ましい。スリット１０ａの平均幅が上記下限未満であると、分割時にスリット１０ａに隣接する研磨島２０が合わせて切断され、研磨島２０の欠損等が生じ易くなるおそれがある。逆に、スリット１０ａの平均幅が上記上限を超えると、研磨島２０の面積が相対的に減少するため、研磨レートが低下するおそれがある。
【００２９】
なお、上述の分割数は３に限定されるものではなく、４分割あるいは８分割など他の分割数であってもよい。また、当該研磨パッド１の移送時に基材１０を分割することは必須ではなく、分割することなく移送することも可能である。
【００３０】
＜研磨島＞
研磨島２０は、図１に示すように３本の基材１０のスリット１０ａを除く複数の領域（図１では、第１研磨島２０ａ、第２研磨島２０ｂ及び第３研磨島２０ｃの３つの領域）に分かれて設けられている。第１研磨島２０ａ、第２研磨島２０ｂ及び第３研磨島２０ｃは、実質的に同形である。このように研磨島２０の各領域を実質的に同形とすることで、各領域に加わる研磨圧力の面内均一性が向上し、さらに安定して研磨を行うことができる。
【００３１】
研磨島２０は、研磨部２１に複数の砥粒２３及びバインダー２４を含む。
【００３２】
（砥粒）
砥粒２３としては、ダイヤモンド砥粒、アルミナ砥粒、シリカ砥粒、セリア砥粒、炭化ケイ素砥粒等が挙げられる。中でも他の砥粒より硬質であるダイヤモンド砥粒が好ましい。砥粒２３をダイヤモンド砥粒とすることで、研磨力が向上し、研磨レートをさらに向上できる。
【００３３】
なお、ダイヤモンド砥粒のダイヤモンドとしては、単結晶でも多結晶でもよく、またＮｉコーティング等の処理がされたダイヤモンドであってもよい。中でも単結晶ダイヤモンド及び多結晶ダイヤモンドが好ましい。単結晶ダイヤモンドは、他のダイヤモンドより硬質であり研削力が高い。また、多結晶ダイヤモンドは多結晶を構成する微結晶単位で劈開し易く目つぶれが進行し難いので、長期間研磨を行っても研磨レートの低下が小さい。
【００３４】
砥粒２３の平均粒子径は、研磨レートと研磨後の被削体の表面粗さとの観点から適宜選択される。砥粒２３の平均粒子径の下限としては、２μｍが好ましく、１０μｍがより好ましく、２０μｍがさらに好ましい。一方、砥粒２３の平均粒子径の上限としては、２００μｍが好ましく、１００μｍがより好ましく、５０μｍがさらに好ましい。砥粒２３の平均粒子径が上記下限未満であると、当該研磨パッド１の研磨力が不足し、研磨レートが低下するおそれがある。逆に、砥粒２３の平均粒子径が上記上限を超えると、研磨精度が低下するおそれがある。ここで、「平均粒子径」とは、レーザー回折法等により測定された体積基準の累積粒度分布曲線の５０％値（５０％粒子径、Ｄ５０）をいう。
【００３５】
研磨部２１における砥粒２３の含有量の下限としては、３体積％が好ましく、４体積％がより好ましく、８体積％がさらに好ましい。一方、砥粒２３の含有量の上限としては、５５体積％が好ましく、４５体積％がより好ましく、３５体積％がさらに好ましい。砥粒２３の含有量が上記下限未満であると、研磨部２１の研磨力が不足するおそれがある。逆に、砥粒２３の含有量が上記上限を超えると、研磨部２１が砥粒２３を保持できないおそれがある。
【００３６】
（バインダー）
研磨部２１のバインダー２４の主成分としては、特に限定されないが、樹脂又は無機物が挙げられる。
【００３７】
上記樹脂としては、ポリウレタン、ポリフェノール、エポキシ、ポリエステル、セルロース、エチレン共重合体、ポリビニルアセタール、ポリアクリル、アクリルエステル、ポリビニルアルコール、ポリ塩化ビニル、ポリ酢酸ビニル、ポリアミド等の樹脂を挙げることができる。中でも基材１０への良好な密着性が確保し易いポリアクリル、エポキシ、ポリエステル及びポリウレタンが好ましい。なお、上記樹脂は、少なくとも一部が架橋していてもよい。
【００３８】
また、上記無機物としては、ケイ酸塩、リン酸塩、多価金属アルコキシド等を挙げることができる。中でも砥粒保持力が高いケイ酸塩が好ましい。このようなケイ酸塩としてはケイ酸ナトリウムやケイ酸カリウム等を挙げることができる。
【００３９】
バインダー２４の主成分は、無機物であるとよい。このようにバインダー２４の主成分を無機物とすることで、砥粒２３の保持力を高め、砥粒２３が目こぼれする前に脱粒することを抑止できる。このため、研削力がさらに高められる。
【００４０】
なお、バインダー２４には、分散剤、カップリング剤、界面活性剤、潤滑剤、消泡剤、着色剤等の各種助剤及び添加剤などを目的に応じて適宜含有させてもよい。
【００４１】
（その他）
また、研磨部２１は、他の粒子を含んでもよい。このような他の粒子としては、充填剤が挙げられる。このように研磨部２１に上記充填剤を含ませることで、バインダー２４の弾性率が向上し、研磨レートを高めることができる。
【００４２】
上記充填剤としては、例えばダイヤモンドのほか、アルミナ、シリカ、酸化セリウム、酸化マグネシウム、ジルコニア、酸化チタン等の酸化物及びシリカ−アルミナ、シリカ−ジルコニア、シリカ−マグネシア等の複合酸化物を挙げることができる。これらは単独で又は必要に応じて２種以上を組み合わせて用いてもよい。中でも高い研磨力が得られ、かつ比較的安価なアルミナが好ましい。
【００４３】
上記充填剤の平均粒子径は砥粒２３の平均粒子径にも依存するが、上記充填剤の平均粒子径の下限としては、０．０１μｍが好ましく、２μｍがより好ましい。一方、上記充填剤の平均粒子径の上限としては、２０μｍが好ましく、１５μｍがより好ましい。上記充填剤の平均粒子径が上記下限未満であると、上記充填剤によるバインダー２４の弾性率向上効果の不足により、研磨レートが向上しないおそれがある。一方、上記充填剤の平均粒子径が上記上限を超えると、充填剤が砥粒２３の研磨力を阻害するおそれがある。
【００４４】
また、上記充填剤の平均粒子径は砥粒２３の平均粒子径よりも小さいとよい。砥粒２３の平均粒子径に対する上記充填剤の平均粒子径の比の下限としては、０．１が好ましく、０．２がより好ましい。一方、砥粒２３の平均粒子径に対する上記充填剤の平均粒子径の比の上限としては、０．８が好ましく、０．６がより好ましい。砥粒２３の平均粒子径に対する上記充填剤の平均粒子径の比が上記下限未満であると、上記充填剤によるバインダー２４の弾性率向上効果の不足により、研磨レートが向上しないおそれがある。逆に、砥粒２３の平均粒子径に対する上記充填剤の平均粒子径の比が上記上限を超えると、充填剤が砥粒２３の研磨力を阻害するおそれがある。
【００４５】
上記充填剤の研磨部２１に対する含有量は、砥粒２３の含有量にも依存するが、上記充填剤の含有量の下限としては、１５体積％が好ましく、３０体積％がより好ましい。一方、上記充填剤の含有量の上限としては、７５体積％が好ましく、７２体積％がより好ましい。上記充填剤の含有量が上記下限未満であると、上記充填剤によるバインダー２４の弾性率向上効果の不足により、研磨レートが低下するおそれがある。逆に、上記充填剤の含有量が上記上限を超えると、充填剤が砥粒２３の研磨力を阻害するおそれがある。
【００４６】
（研磨部）
研磨島２０が有する複数の研磨部２１は、図２及び図３に示すように、千鳥配置されている。このように複数の研磨部２１を千鳥配置することで、基材１０の反りの発生を抑止できるので、研磨圧力の面内均一性が向上し、さらに安定して研磨を行うことができる。
【００４７】
複数の研磨部２１は、平行する複数の列（図２及び図３では横方向）に配置される。一の列に配置される研磨部２１の間隔（中心間の距離、ピッチ）は等しい。この研磨部２１の間隔は、複数の列間で同じ間隔とされる。また、この一の列と隣接する列の研磨部２１の中心は、一の列で隣接する研磨部２１の中心を結ぶ直線の中点からこの一の列に対して直交する方向に位置する。つまり、隣接列の研磨部２１の位置は、一の列の研磨部２１の位置から半ピッチずれている。従って、複数の研磨部２１の配置としては、複数の列は２列ごとに同じパターンが繰り返される。このように複数の研磨部２１を配置することで、基材１０の反りを効果的に低減できる。
【００４８】
また、一の列で隣接する２つの研磨部２１と、この研磨部２１の中心を結ぶ直線の中点からこの一の列に対して直交する方向に位置する１の研磨部２１との３つの研磨部２１の中心Ｍを頂点として構成される三角形（例えば図３の２点鎖線で示される三角形）は、生正三角形であることが好ましい。このように上記三角形を正三角形とすることで、列方向及びこの列に対して直交する方向の等方性が高められるので、さらに安定して研磨を行うことができる。
【００４９】
第１研磨島２０ａ、第２研磨島２０ｂ及び第３研磨島２０ｃにおいて、スリット１０ａと隣接する研磨部２１は、図２に示すように、径方向に一直線上に配置されている。このようにスリット１０ａと隣接する研磨部２１を一直線上に配置することで、当該研磨パッド１をスリット１０ａに沿って直線状に切断する際に、研磨部２１が合わせて切断されて欠損が生じてしまうことを抑止できる。
【００５０】
第１研磨島２０ａ、第２研磨島２０ｂ及び第３研磨島２０ｃを同形としつつ、スリット１０ａと隣接する研磨部２１を径方向に一直線上に配置するためには、スリット１０ａ付近で研磨部２１の列間の間隔を調整するとよい。例えば図１に示す研磨パッド１では、各研磨島領域で、図２に示すように、時計回りで下流側に対応するスリット１０ａから４列分に想到する研磨部の列群Ｒで研磨部２１の列間の間隔が調整されている。
【００５１】
また、第１研磨島２０ａ、第２研磨島２０ｂ及び第３研磨島２０ｃの内側及び外側の弧と隣接する研磨部２１は、図２に示すように、欠損が生じないように設けられている。具体的には、上述したように研磨部２１を千鳥配置する場合に、内側及び外側の弧と研磨部２１が平面視で重なる位置には配置されないように構成されている。
【００５２】
一の列に配置される研磨部２１の平均ピッチ（図３のＬ）の下限としては、４．５ｍｍが好ましく、５ｍｍがより好ましい。一方、上記平均ピッチＬの上限としては、６．５ｍｍが好ましく、５．５ｍｍがより好ましい。上記平均ピッチＬが上記下限未満であると、研磨部２１の頂面の平均面積を十分に確保できず、研磨部２１が研磨時に倒れ易くなるおそれがある。逆に、上記平均ピッチＬが上記上限を超えると、隣接する研磨部２１間の溝２２の幅が大きくなり、基材１０に反りが発生し易くなるおそれがある。
【００５３】
研磨部２１間の最小間隔（図３のＤ）の下限としては、０．３ｍｍが好ましく、０．５ｍｍがより好ましい。一方、上記最小間隔Ｄの上限としては、２．５ｍｍが好ましく、２ｍｍがより好ましい。上記最小間隔Ｄが上記下限未満であると、研磨部２１の頂面の平均面積を十分に確保できず、研磨部２１が研磨時に倒れ易くなるおそれがある。逆に、上記最小間隔Ｄが上記上限を超えると、隣接する研磨部２１間の溝２２の幅が大きくなり、基材１０に反りが発生し易くなるおそれがある。これに対し、研磨部２１間の最小間隔Ｄを上記範囲内とすることで、被削体への適度な接触面積と研磨圧力とを確保できるので、当該研磨パッド１の研磨レートをさらに高めることができる。
【００５４】
研磨部２１の頂面の面積の下限としては、１０ｍｍ２であり、１２ｍｍ２がより好ましい。一方、研磨部２１の頂面の面積の上限としては、２７．５ｍｍ２であり、２５ｍｍ２がより好ましく、２０ｍｍ２がさらに好ましい。研磨部２１の頂面の平均面積が上記下限未満であると、円柱状である研磨部２１の底面積も小さくなることから、研磨部２１が十分に基材１０と密着できず、研磨時に倒れ易くなるおそれがある。逆に、研磨部２１の頂面の平均面積が上記上限を超えると、研磨圧力が分散し、研磨レートが低下するおそれや、基材１０に反りが発生し易くなるおそれがある。
【００５５】
複数の研磨部２１の研磨島２０全体に対する面積占有率の下限としては、４０％が好ましく、４３％がより好ましく、４５％がさらに好ましい。一方、上記面積占有率の上限としては、６５％が好ましく、６１％がより好ましく、６０％がさらに好ましい。上記面積占有率が上記下限未満であると、研磨時に加える圧力が狭い研磨部２１に集中し過ぎるため、研磨部２１が基材１０から剥離するおそれがある。逆に、上記面積占有率が上記上限を超えると、研磨時に研磨島２０の被削体への接触面積が大きくなるため、摩擦抵抗により研磨レートが低下するおそれがある。
【００５６】
研磨島２０の平均厚さ（円柱状である複数の研磨部２１の平均高さ）の下限としては、０．５ｍｍが好ましく、０．８ｍｍがより好ましく、１ｍｍがさらに好ましい。一方、研磨島２０の平均厚さの上限としては、２ｍｍが好ましく、１．８ｍｍがより好ましい。研磨島２０の平均厚さが上記下限未満であると、研磨島２０の耐久性が不足し、当該研磨パッド１の寿命が短くなるおそれがある。逆に、研磨島２０の平均厚さが上記上限を超えると、研磨部２１のアスペクト比が大きくなり、研磨時に発生するモーメントによって研磨島２０と基材１０との界面にかかる負荷の影響で研磨部２１が倒れ易くなるおそれや、当該研磨パッド１の製造コストが増大するおそれがある。
【００５７】
（溝）
溝２２は、その平面視での大きさにより研磨部２１の面積占有率を制御するほか、研磨により発生する研磨粉を当該研磨パッド１の外部へ排出する役割を果たす。
【００５８】
当該研磨パッド１では、溝２２の底面は、図４に示すように、基材１０の表面で構成されている。このように溝２２の底面を基材１０の表面で構成することで、研磨粉の排出能力を高められる。また、当該研磨パッド１は、使用により研磨部２１が摩耗し、その頂面が溝２２の底面に近づくと寿命となるが、溝２２の底面を基材１０の表面で構成することで、寿命となるまでの期間を長くすることができる。
【００５９】
一方、溝２２の深さが研磨部２１の平均厚さよりも小さく、溝２２が基材１０の表面に達さない構成とすることも可能である。このような構成とすることで、複数の研磨部２１の下部が一体化されるため、研磨部２１を倒れ難くすることができる。
【００６０】
この場合、溝２２の深さは、研磨部２１の平均高さの５０％以上とできる。溝２２の深さが上記下限未満であると、当該研磨パッド１の寿命が短くなり過ぎるおそれがある。
【００６１】
また、平面視で溝２２の底面となる領域の研磨部２１は、研磨部２１と同様の砥粒２３及びバインダー２４を含む構成とすることもできるが、バインダー２４のみで構成することもできる。この溝２２の底面となる領域は実質的に研磨に寄与しないため、バインダー２４のみで構成することで、研磨レートを低下させることなく、当該研磨パッド１に必要な砥粒２３の量を減らし、当該研磨パッド１の製造コストを低減することができる。
【００６２】
＜接着層＞
接着層３０は、当該研磨パッド１を支持し研磨装置に装着するための支持体に当該研磨パッド１を固定する層である。
【００６３】
この接着層３０に用いられる接着剤としては、特に限定されないが、例えば反応型接着剤、瞬間接着剤、ホットメルト接着剤、貼り替え可能な接着剤である粘着剤等を挙げることができる。
【００６４】
この接着層３０に用いられる接着剤としては、粘着剤が好ましい。接着層３０に用いられる接着剤として粘着剤を用いることで、支持体から当該研磨パッド１を剥がして貼り替えることができるため当該研磨パッド１及び支持体の再利用が容易になる。このような粘着剤としては、特に限定されないが、例えばアクリル系粘着剤、アクリル−ゴム系粘着剤、天然ゴム系粘着剤、ブチルゴム系等の合成ゴム系粘着剤、シリコーン系粘着剤、ポリウレタン系粘着剤等が挙げられる。
【００６５】
接着層３０の平均厚さの下限としては、０．０５ｍｍが好ましく、０．１ｍｍがより好ましい。一方、接着層３０の平均厚さの上限としては、０．３ｍｍが好ましく、０．２ｍｍがより好ましい。接着層３０の平均厚さが上記下限未満であると、接着力が不足し、当該研磨パッド１が支持体から剥離するおそれがある。逆に、接着層３０の平均厚さが上記上限を超えると、例えば接着層３０の厚みのため当該研磨パッド１を所望する形状に切る際に支障をきたすなど、作業性が低下するおそれがある。
【００６６】
＜研磨パッドの製造方法＞
当該研磨パッド１は、例えば調製工程と、研磨島形成工程と、接着層貼付工程とを備える製造方法により製造することができる。
【００６７】
（調製工程）
上記調製工程では、砥粒２３と、バインダー２４とを含む研磨島用組成物を調製する。
【００６８】
具体的には、砥粒２３及びバインダー２４の形成材料を含む研磨島用組成物を塗工液として準備する。なお、固形分中の砥粒２３の含有量が、製造後の研磨部２１の砥粒２３の含有量となるので、研磨部２１における含有量が所望の値となるように固形分の量を適宜決定する。
【００６９】
また、塗工液の粘度や流動性を制御するために、水、アルコール等の希釈剤を添加する。この希釈により、研磨部２１に含まれる砥粒２３の一部をバインダー２４の表面から突出させることができる。つまり、希釈剤を添加することで、研磨島形成工程で研磨島用組成物を乾燥させたときにバインダー２４の厚さが減少し、砥粒２３の突出量を増やすことができる。従って、この希釈により研磨の初期から高い研磨レートを発現させることができる。
【００７０】
（研磨島形成工程）
研磨島形成工程では、上記調製工程で準備した研磨島用組成物の印刷により研磨島２０を形成する。研磨島形成工程は、塗工工程と乾燥工程とを備える。
【００７１】
〔塗工工程〕
塗工工程では、上記研磨島用組成物を基材１０の表面に塗工する。
【００７２】
具体的には、調製工程で準備した塗工液を用い、基材１０の表面に印刷法により複数の研磨部２１及びこの研磨部２１間に配設される溝２２とを有する研磨島２０を形成する。この溝２２を形成するために、溝２２の形状に対応する形状を有するマスクを用意し、このマスクを介して上記塗工液を印刷する。この印刷方式としては、例えばスクリーン印刷、メタルマスク印刷等を用いることができる。
【００７３】
上記印刷用のマスクとしては、ＳＵＳ製又はフッ素樹脂製のマスクが好ましい。ＳＵＳ製又はフッ素樹脂製のマスクはマスクを厚くできるので、平均厚さの大きい研磨部２１を容易に作製することができる。
【００７４】
研磨部２１の高さは、主にマスクの厚みと塗工量とにより調整することができる。従って、この塗工工程で、研磨部２１の平均高さを所望の値とするように上記研磨島用組成物の塗工量を調整するとよい。
【００７５】
〔乾燥工程〕
乾燥工程では、上記塗工工程後の塗工液（研磨島用組成物）を加熱乾燥する。この加熱乾燥により塗工液が硬化し、研磨島２０が形成される。この乾燥工程は、マスクを除去して行われる。
【００７６】
上記乾燥工程での加熱温度の下限としては、８０℃が好ましく、１００℃がより好ましい。一方、上記加熱温度の上限としては、３００℃が好ましく、２００℃がより好ましい。上記加熱温度が上記下限未満であると、研磨島用組成物が十分に硬化せず、摩耗量が増大し、当該研磨パッド１の寿命が短くなるおそれがある。逆に、上記加熱温度が上記上限を超えると、研磨部２１が熱により変質するおそれがある。
【００７７】
上記乾燥工程での加熱時間は、加熱温度にもよるが、上記加熱時間の下限としては、２時間が好ましく、２．５時間がより好ましい。一方、上記加熱時間の上限としては、２０時間が好ましく、１８時間がより好ましい。上記加熱時間が上記下限未満であると、研磨島用組成物が十分に硬化せず、摩耗量が増大し、当該研磨パッド１の寿命が短くなるおそれがある。逆に、上記加熱時間が上記上限を超えると、当該研磨パッド１の製造効率が低下するおそれがある。
【００７８】
（接着層貼付工程）
接着層貼付工程では、基材１０の裏面側に接着層３０を積層する。具体的には、例えば予め形成されたテープ状の接着層３０を基材１０の裏面に貼り付ける。
【００７９】
＜利点＞
当該研磨パッド１は、研磨部２１が円柱状であるので、研磨圧力を高めても研磨部２１に欠けや割れが発生し難く、安定して研磨を行うことができる。また、当該研磨パッド１は、研磨部２１の頂面の面積を１０ｍｍ２以上２５ｍｍ２以下とすることで、基材１０への密着力を確保しつつ、研磨部２１で効果的に研磨圧力を受けることができるので、研磨レートを高められる。
【００８０】
［その他の実施形態］
本考案は上記実施形態に限定されるものではなく、上記態様の他、種々の変更、改良を施した態様で実施することができる。
【００８１】
上記実施形態では、基材がその表面に研磨島が形成されていないスリットを有する場合を説明したが、スリットは必須の構成要素ではなく、省略可能である。
【００８２】
また、上記実施形態では、隣接列の研磨部の位置が、一の列の研磨部の位置から半ピッチずれている場合を説明したが、この位置のずれは半ピッチに限定されず、例えば１／３ピッチであってもよい。この場合、複数の研磨部の配置としては、３列ごとに同じパターンが繰り返される。
【００８３】
上記実施形態では、複数の研磨部が千鳥配置されている場合について説明したが、複数の研磨部は千鳥配置されていなくともよい。例えば複数の研磨部は、格子点上に規則的に配置されていてもよい。
【００８４】
上記実施形態では、研磨パッドが接着層を有する場合を説明したが、接着層は必須の構成要件ではなく、省略可能である。研磨パッドが接着層を有さない場合は、研磨パッドの製造方法の接着層貼付工程は省略される。
【００８５】
あるいは、図５に示すように当該研磨パッド２は、基材１０の他方の面に、接着層３０を介してさらに積層される支持体４０及びその支持体４０を介してさらに積層される第２接着層３１を備えてもよい。当該研磨パッド２が支持体４０を備えることにより、当該研磨パッド２の取扱いが容易となる。なお、当該研磨パッド２は、支持体４０及び第２接着層３１以外の構成要素は、図４に示す研磨パッド１と同様であるので、同一符号を付して説明を省略する。
【００８６】
（支持体）
支持体４０の主成分としては、ポリプロピレン、ポリエチレン、ポリテトラフルオロエチレン、ポリ塩化ビニル等の熱可塑性を有する樹脂やポリカーボネート、ポリアミド、ポリエチレンテレフタレート等のエンジニアリングプラスチックを挙げることができる。支持体４０の主成分にこのような材質を用いることにより支持体４０が可撓性を有し、当該研磨パッド２が被削体の表面形状に追従し、研磨面と被削体とが接触し易くなるため研磨レートがさらに向上する。中でも支持体４０の主成分としては、接着層３０及び第２接着層３１との接着性の観点から、ポリ塩化ビニルが好ましい。
【００８７】
支持体４０の形状及び大きさは、使用される研磨機の定盤の形状及び大きさに合わせて適宜決定される。上述した基材１０のように平面上に並置した複数の支持体４０が研磨機の定盤に支持される構成とすることもできる。
【００８８】
支持体４０の平均厚さの下限としては、０．５ｍｍが好ましく、０．８ｍｍがより好ましい。一方、支持体４０の平均厚さの上限としては、３ｍｍが好ましく、２ｍｍがより好ましい。支持体４０の平均厚さが上記下限未満であると、当該研磨パッド２の強度が不足するおそれがある。逆に、支持体４０の平均厚さが上記上限を超えると、支持体４０を研磨機の定盤に取り付け難くなるおそれや支持体４０の可撓性が不足するおそれがある。
【００８９】
（第２接着層）
第２接着層３１は、接着層３０と同様の接着剤を用いることができる。また、第２接着層３１は、接着層３０と同様の平均厚さとできる。
【実施例】
【００９０】
以下、実施例及び比較例を挙げて本考案をさらに詳細に説明するが、当該考案は以下の実施例に限定されるものではない。
【００９１】
［実施例１］
ダイヤモンド砥粒（平均粒子径６１μｍ）及びバインダーとしてのエポキシ樹脂を混合し、固形分中のダイヤモンド砥粒の含有量が１０体積％となるよう調整し、塗工液を得た。また、基材として平均厚さ５００μｍのポリカーボネート板を用意した。
【００９２】
上記塗工液を用いてこの基材の表面に印刷により塗工した。印刷のパターンとして、図１に示すように、同形の第１研磨島２０ａ、第２研磨島２０ｂ及び第３研磨島２０ｃの３つの領域を有するパターンとした。各研磨島領域の研磨部は、直径４ｍｍ（１２．５６ｍｍ２）で、面積占有率４５％とした。なお、間隔調整されている列群Ｒを除き、研磨部間の平均ピッチは４．９８ｍｍとし、研磨部間の最小間隔は、０．９８ｍｍとした。また、各研磨島領域の研磨部の個数は３４３２個とした。また、塗工量は、研磨部の平均高さが１ｍｍとなるように調整した。
【００９３】
塗工液は、オーブンで１２０℃、１６時間の乾燥を行い硬化させた。このようにして実施例１の研磨パッドを得た。
【００９４】
［比較例１］
印刷のパターンを以下に述べる構成とした以外は、実施例１と同様にして比較例１の研磨パッドを得た。
【００９５】
印刷のパターンとして、図１に示すように、同形の第１研磨島２０ａ、第２研磨島２０ｂ及び第３研磨島２０ｃの３つの領域を有するパターンとした。各研磨島領域の研磨部は、直径６ｍｍ（２８．２６ｍｍ２）で、面積占有率４０％とした。なお、間隔調整されている列群Ｒを除き、研磨部間の平均ピッチは８．６１ｍｍとし、研磨部間の最小間隔は、２．６１ｍｍとした。また、各研磨島領域の研磨部の個数は１１８０個とした。
【００９６】
［研磨条件］
上記実施例１及び比較例１で得られた研磨パッドを用いて、ガラス基板（Ｇｏｒｉｌｌａ３ガラス、厚さ１ｍｍ、鏡面）の研磨を行った。研磨は、上定盤回転数５５０ｒｐｍ、下定盤回転数５５０ｒｐｍ及びキャリア回転数０．６ｒｐｍの条件行った。その際、クーラントとして、株式会社ノリタケカンパニーリミテッドの「ＣＧ５０−Ｐ」を３０倍希釈したものを毎分１５Ｌ供給した。
【００９７】
［評価］
上述の条件で５秒間の研磨を行った後、除去されたガラス基板の厚さ（除去量）及び表面粗さ（Ｒａ）を測定した。結果を表１に示す。なお、ガラス基板の厚さの測定にはマイクロメーターを用いた。また、表面粗さ（Ｒａ）の測定には、接触式表面粗さ測定器（株式会社ミツトヨ製）を用い、ＪＩＳ−Ｂ−０６０１：２００１記載の方法に準拠して行った。
【００９８】
【表１】
0003224896.tif 000003
【００９９】
表１の結果から、研磨部の頂面の面積が１０ｍｍ２以上２５ｍｍ２以下である実施例１は、研磨部の頂面の面積が２５ｍｍ２を超える比較例１に比べて、表面粗さ（Ｒａ）が同等で、除去量が大きい。このことから、研磨部の頂面の面積が１０ｍｍ２以上２５ｍｍ２以下とすることで、研磨レートを高められることが分かる。
【産業上の利用可能性】
【０１００】
本考案の研磨パッドは、特に研磨機の定盤の回転数や研磨圧力を増加させた条件で、研磨レートに優れる。従って、当該研磨パッドを用いることで、加工時間を低減し、製品の製造効率を高めることができる。
【符号の説明】
【０１０１】
１、２  研磨パッド
１０  基材
１０ａ  スリット
２０  研磨島
２０ａ  第１研磨島
２０ｂ  第２研磨島
２０ｃ  第３研磨島
２１  研磨部
２２  溝
２３  砥粒
２４  バインダー
３０  接着層
３１  第２接着層
４０  支持体
Ｍ  研磨部の中心
Ｒ  間隔調整されている列群
Ｌ  ピッチ
Ｄ  最小間隔
【図１】
0003224896.tif 000004
【図２】
0003224896.tif 000005
【図３】
0003224896.tif 000006
【図４】
0003224896.tif 000007
【図５】
0003224896.tif 000008